ПРОПИТОЧНЫЙ СОСТАВ НА ПОЛИМЕРОЙ ОСНОВЕ КОЛЬМАТИРУЮЩЕГО ДЕЙСТВИЯ УЛЬТРАКОРД ДЛЯ ЗАЩИТЫ ПОВЕРХНОСТНОГО СЛОЯ БЕТОНА, ЦЕМЕНТНО-БЕТОННЫХ И АСФАЛЬТОБЕТОННЫХ ПОКРЫТИЙ
IMPREGNATING COMPOSITION ON POLYMER BASE OF ILLUVIAL ACTION ULTRACORD FOR PROTECTION OF SURFACE LAYER OF CONCRETE, CEMENT-CONCRETE AND ASPHALT-CONCRETE COATINGS

Изобретение относится к пропиточному составу на полимерной основе кольматирующего действия и может быть использовано для защиты поверхностного слоя бетона, цементно-бетонных и асфальтобетонных покрытий.
Известен пропиточный состав на полимерной основе кольматирующего действия для защиты поверхностного слоя бетона, цементно-бетонных и асфальтобетонных покрытий, включающий нефтеполимерную смолу, сольвент и толуол (см. напр. BY 5318, C09D 5/08, опубл. 30.06.2003).
Недостатками известного пропиточного состава является то, что в его состав входит индустриальное масло, наличие которого негативно сказывается на характеристиках обрабатываемого покрытия, снижая коэффициент сцепления с обработанным составом покрытием или поверхностью, а также гарантийный срок хранения готового пропиточного состава.
В основу изобретения поставлена задача изменения состава для повышения физико-химических характеристик, как самого состава так и обработанной им поверхности материалов и увеличение гарантийного срока хранения готового пропиточного состава.
Поставленная задача решается тем, что пропиточный состав на полимерной основе кольматирующего действия для защиты поверхностного слоя бетона, цементно-бетонных и асфальтобетонных покрытий, включающий нефтеполимерную смолу, сольвент и толуол, содержит антиоксидант при следующем соотношении компонентов, мас.%:
нефтеполимерная смола
10-40
толуол
10-20
сольвент
50-70
антиоксидант
0,5-2
Поскольку пропиточный состав на полимерной основе кольматирующего действия для защиты поверхностного слоя бетона, цементно-бетонных и асфальтобетонных покрытий, содержит антиоксидант при следующем соотношении компонентов, мас.%:
нефтеполимерная смола
10-40
толуол
10-20
сольвент
50-70
антиоксидант
0,5-2
обеспечивается повышение физико-химических характеристик как самого состава так и обработанной им поверхности материалов и увеличение гарантийного срока хранения готового пропиточного состава
Состав получают следующим образом.
Дозированные сырьевые компоненты, нефтеполимерная смола 280 г, сольвент 550 г, толуол 150 г и антиоксидант 20 г, загружают в емкость при включенной мешалке. Загрузку начинают с нефтеполимерной смолы, в которую добавляют сольвент, затем последовательно толуол и антиоксидант. Смесь вышеперечисленных компонентов перемешивают до однородного состояния при температуре не ниже +18°С. В качестве антиоксидантов можно использовать, например, сульфенамид, тиазол, дитиокарбамат и другие аналогичные.
Технология пропитки покрытий включает следующие этапы:
- подготовка, очистка и просушка, обрабатываемой поверхности;
- нанесение пропиточного состава;
- выдержка обработанного покрытия без эксплуатации;
- контроль качества пропитки.
2
Вновь строящиеся покрытия рекомендуется пропитывать через два-три месяца после устройства их верхнего слоя. Применение поверхностной обработки покрытий защитным пропиточным составом эффективно только при нанесении его на чистую и сухую поверхность покрытия с расходом 350-500 г/м. Рациональная концентрация и расход пропиточного состава зависят от плотности материала в верхнем слое покрытия. Все работы по обработке покрытий проводят при температуре окружающего воздуха не ниже +10°С. При необходимости второй слой наносится после полного высыхания первого.
Контроль эффективности пропитки покрытий осуществляют с помощью 10%-ного вводного раствора соляной кислоты, наносимого на контрольный участок обработанного покрытия. Отсутствие химической реакции, (то есть «вспенивания») свидетельствует о высоком качестве полученной защиты
В результате эксперимента было установлено:
1. на сухой бетонной поверхности, не обработанной пропиточным составом, коэффициент сопротивления страгиванию, сцепления, имел среднее значение 0,72, а коэффициент сопротивлению движению - 0,68;
2. на сухой бетонной поверхности, обработанной проточным составом, среднее значение коэффициента страгиванию составило 0,82, а коэффициент сопротивлению движению 0,65;
3. на мокрой бетонной поверхности, не обработанной пропиточным составом, среднее значение коэффициента сопротивления страгиванию, составило 0,78, а коэффициента сопротивления движению - 0,72;
4. на мокрой бетонной поверхности, обработанной пропиточным составом, среднее значение коэффициента сопротивления страгиванию составило 0,88, а коэффициента сопротивления движению - 0,8.
Технические характеристики пропитки приведены в таблице:
Наименование показателей
Величины показателей
Плотность, г/см<sup>3</sup>
1,1-1,2
Коэффициент сцепления пневматики с бетонной поверхностью, обработанной пропиточным составом, составляет от величины сцепления на мокрой поверхности, %, не менее
75
Увеличение морозостойкости бетонной поверхности, обработанной пропиточным составом, по сравнению с необработанной, 5, не менее
150
Время высыхания каждого слоя, час, не более
2
Ориентировочный расход, г/м<sup>2</sup>
300-500
Пропиточный состав защищает цементобетонное покрытие путем кольматации пор, капилляров, и трещин поверхностного слоя на глубину до 15 мм, что препятствует проникновению воды и растворов химических реагентов во внутренние слои бетона, предохраняя его от избыточного увлажнения. У обработанного пропиточным составом покрытия в 4-6 раз снижается водопоглащение в 3-5 раз реагентопоглащения, что приводит к значительному повышению коррозийной стойкости по отношению к водным растворам антигололедных реагентов. Кроме того, адгезия льда к поверхности покрытия, обработанного пропиткой, снижается почти на порядок.